L1invention concerne essentiellement un catalyseur mixte en nickel et en fer utilisable pour la décomposition de solution alcaline de boranates. Les boranates forment dans les éléments de combustion la source d'hydrogène, une décomposition catalytique ayant lieu dans un générateur à hydrogène. A cet effet, on utilise généralement des catalyseurs à base de nickel de Raney. L'invention a pour but de trouver des catalyseurs présentant une vitesse de décomposition plus élevée que les catalyseurs à nickel de Raney lors de la décomposition des solutions alcalines de boranates. L'invention permet d'atteindre cet objectif par l'emploi d'un catalyseur mixte. Le catalyseur mixte contient dans son réseau cristallin 10 à 97,5 'P de poids en nickel et 2,5 à $Q fo de poids en fer. La température du lit de catalyseur augmente très sensiblement en quelques fractions de secondes grâce à la chaleur due à la décomposition des solutions de boranates. L'accroissement de la température est assuré grâce à la vitesse de décomposition très élevée de la solution de boranates dans le catalyseur mixte utilisé. De préférence on utilisera selon l'invention un catalyseur mixte qui contient à côté du nickel 10 à 15 $ de poids en fer. Selon l'invention on utilisera avantageusement un catalyseur mixte contenant notamment du nickel et du fer en forme de nickel de Raney et de fer de Raney. Pour constituer l'agent catalyseur, le nickel et le fer seront à cet effet alliés à un métal commun, et le catalyseur sera activé par l'élimination du composant commun. On pourrait également se servir au départ d'un alliage ternaire contenant du nickel, du fer et un composant commun. L'agent catalyseur sera avantageusement contenu dans un corps présenté en une structure à double squelette ou à deux phases. Pour constituer la double structure, l'alliage de Raney se présentant en forme d'une poudre fine et contenant du nickel ou du fer etjin composant commun, sera comprimé et aggloméré avec une substance pulvérulente formant support. Exemple : Lors de l'emploi d'un catalyseur du type classique à nickel 69 43005 2 2025997 de Raney on a pu obtenir par 1 gramme de catalyseur en 4 minutes partir d'une solution de 15 $ de poids de sodium de boranates 0,46 litres d'hydrogène. Par contre, on a constaté que la vitesse était très élevée pendant la décomposition de cette solution avec 5 un catalyseur mixte à nickel et au fer de Raney comprenant 10 % de poids en fer et 90 % de poids en nickel. En utilisant 1 gramme du catalyseur mixte avec 10 ^ de poids en fer on a pu obtenir dans le même laps de temps 40 litres d'hydrogène. 69 43005 3 2025997 REVENDICATIONS 1- Catalyseur mixte utilisable, notamment pour la décomposition de solution alcaline de boranates, caractérisé en ce qu'il contient dans son réseau cristallin 10 à 97 >5 i° de poids en nickel et 2,5 à 90 ^ de poids en fer. 5 2- Catalyseur mixte selon la revendication 1, caractérisé en ce qu'il contient 10 à 50 % de poids en fer. 3- Catalyseur mixte selon la revendication 1, caractérisé en ce que le nickel et le fer du catalyseur se présentent sous la forme de nickel de Raney et de fer de Raney. 10 k- Catalyseur mixte selon la revendication 3, caractérisé en ce qu'il est contenu dans un agent catalyseur présentant line structure à double squelette ou à deux phases. 5- Procédé de décomposition en vue de l'obtention d'hydrogène, caractérisé en ce qu'il consiste à effectuer la 15 décomposition au moyen d'un catalyseur mixte selon les revendications 1 à 4. 6- Produit de décomposition obtenu par le procédé selon la revendication 5•